(57)【要約】  テトラフルオロエチレンの重合単位を含有するフルオロポリマーの製造のための乳化重合法であって、パーフルオロ脂肪族スルフィネートが分散剤として用いられる方法が開示される。【特許請求の範囲】
【請求項１】
開始剤および分散剤を含む水性媒体中でテトラフルオロエチレンを重合させてフルオロポリマーの水性分散系を得る工程を含む、テトラフルオロエチレンのホモポリマーおよびコポリマーからなる群から選択されるフルオロポリマーの製造のための乳化重合法であって、前記分散剤が少なくとも１つのパーフルオロ脂肪族スルフィネートから本質的になる方法。
【請求項２】
前記パーフルオロ脂肪族スルフィネートが式Ｒf−ＳＯ2Ｍ（式中、Ｒfは、１〜２０個の炭素原子を含有するパーフルオロアルキル基またはパーフルオロアルコキシ基であり、Ｍは１の原子価を有するカチオンである）のものである請求項１に記載の方法。
【請求項３】
前記Ｒfが４〜１０個の炭素原子を含有するパーフルオロアルキル基またはパーフルオロアルコキシ基である請求項２に記載の方法。
【請求項４】
前記パーフルオロ脂肪族スルフィネートが式Ｃ4Ｆ9−ＳＯ2Ｎａ；Ｃ6Ｆ13−ＳＯ2Ｎａ；Ｃ8Ｆ17−ＳＯ2Ｎａ；およびＣ3Ｆ7−Ｏ−ＣＦ2ＣＦ2−ＳＯ2Ｎａのものである請求項３に記載の方法。
【請求項５】
前記パーフルオロ脂肪族スルフィネートが式Ｒf'−（ＳＯ2Ｍ）n（式中、Ｒf'は１〜２０個の炭素原子を含有する多価パーフルオロ基であり、Ｍは１の原子価を有するカチオンであり、ｎは２〜４の整数である）のものである請求項１に記載の方法。
【請求項６】
Ｒf'が４〜１０個の炭素原子を含有するパーフルオロアルキレン基である請求項５に記載の方法。
【請求項７】
前記パーフルオロ脂肪族スルフィネートが式Ｃ6Ｆ12−（ＳＯ2Ｎａ）2のものである請求項６に記載の方法。
【請求項８】
前記フルオロポリマーがテトラフルオロエチレンのホモポリマーである請求項１に記載の方法。
【請求項９】
前記フルオロポリマーがテトラフルオロエチレンのコポリマーである請求項１に記載の方法。
【請求項１０】
少なくとも１つのコモノマーをテトラフルオロエチレンと共重合させ、前記少なくとも１つのコモノマーが、フッ素含有オレフィン、フッ素含有ビニルエーテルおよび炭化水素オレフィンからなる群から選択される請求項１に記載の方法。
【請求項１１】
前記フッ素含有オレフィンが、フッ化ビニリデン、ヘキサフルオロプロピレン、１，２，３，３，３−ペンタフルオロプロペン、１，１，３，３，３−ペンタフルオロプロペン、クロロトリフルオロエチレンおよびフッ化ビニルからなる群から選択される請求項１０に記載の方法。
【請求項１２】
前記フッ素含有ビニルエーテルがパーフルオロ（アルキルビニルエーテル）である請求項１０に記載の方法。
【請求項１３】
前記炭化水素オレフィンが、エチレンおよびプロピレンからなる群から選択される請求項１０に記載の方法。
【請求項１４】
前記フルオロポリマーが、ｉ）フッ化ビニリデン、ヘキサフルオロプロピレンおよびテトラフルオロエチレン；ｉｉ）フッ化ビニリデン、ヘキサフルオロプロピレン、テトラフルオロエチレンおよび４−ブロモ−３，３，４，４−テトラフルオロブテン−１；ｉｉｉ）フッ化ビニリデン、ヘキサフルオロプロピレン、テトラフルオロエチレンおよび４−ヨード−３，３，４，４−テトラフルオロブテン−１；ｉｖ）フッ化ビニリデン、パーフルオロ（メチルビニル）エーテル、テトラフルオロエチレンおよび４−ブロモ−３，３，４，４−テトラフルオロブテン−１；ｖ）フッ化ビニリデン、パーフルオロ（メチルビニル）エーテル、テトラフルオロエチレンおよび４−ヨード−３，３，４，４−テトラフルオロブテン−１；ｖｉ）フッ化ビニリデン、パーフルオロ（メチルビニル）エーテル、テトラフルオロエチレンおよび１，１，３，３，３−ペンタフルオロプロペン；ｖｉｉ）テトラフルオロエチレン、パーフルオロ（メチルビニル）エーテルおよびエチレン；ｖｉｉｉ）テトラフルオロエチレン、パーフルオロ（メチルビニル）エーテル、エチレンおよび４−ブロモ−３，３，４，４−テトラフルオロブテン−１；ｉｘ）テトラフルオロエチレン、パーフルオロ（メチルビニル）エーテル、エチレンおよび４−ヨード−３，３，４，４−テトラフルオロブテン−１；ｘ）テトラフルオロエチレン、プロピレンおよびフッ化ビニリデン；ｘｉ）テトラフルオロエチレンおよびパーフルオロ（メチルビニル）エーテル；ｘｉｉ）テトラフルオロエチレン、パーフルオロ（メチルビニル）エーテルおよびパーフルオロ（８−シアノ−５−メチル−３，６−ジオキサ−１−オクテン）；ｘｉｉｉ）テトラフルオロエチレン、パーフルオロ（メチルビニル）エーテルおよび４−ブロモ−３，３，４，４−テトラフルオロブテン−１；ｘｉｖ）テトラフルオロエチレン、パーフルオロ（メチルビニル）エーテルおよび４−ヨード−３，３，４，４−テトラフルオロブテン−１；ならびにｘｖ）テトラフルオロエチレン、パーフルオロ（メチルビニル）エーテルおよびパーフルオロ（２−フェノキシプロピルビニル）エーテルからなる群から選択される共重合単位を含むフルオロエラストマーである請求項１に記載の方法。
【発明の詳細な説明】
【技術分野】
【０００１】
本発明は、パーフルオロ脂肪族スルフィネートが分散剤として用いられるフルオロポリマーの製造のための乳化重合法に関する。
【背景技術】
【０００２】
乳化および溶液重合法による、熱可塑性およびエラストメリックの両方の、フルオロポリマーの製造は、当該技術分野で周知であり；例えば米国特許第４，２１４，０６０号明細書；同第４，２８１，０９２号明細書；同第４，３８０，６１８号明細書；同第４，５２４，１９７号明細書；同第５，７８９，５０８号明細書；同第６，７７４，７６４  Ｂ２号明細書を参照されたい。一般に、フルオロポリマーは、水溶性重合開始剤および比較的大量の界面活性剤が用いられる乳化重合法で製造される。
【０００３】
Ｇｒｏｏｔａｅｒｔ（米国特許第５，２８５，００２号明細書）およびＦａｒｎｈａｍら（米国特許第５，６３９，８３７号明細書）は、フルオロ脂肪族スルフィネート還元剤と過硫酸塩、塩素酸塩、臭素酸塩または次亜塩素酸塩酸化剤とを含むレドックス開始剤系の存在下でのフルオロモノマーの乳化重合を開示している。生じたフルオロポリマーは、フルオロ脂肪族スルフィネートに由来するパーフッ素化末端基を有する。フルオロ界面活性剤を必要としない、フッ化ビニリデン（ＶＦ2）とヘキサフルオロプロピレン（ＨＦＰ）とのコポリマーの重合を除いて、例示される重合のすべてが、フルオロポリマー分散系を安定化させるためにパーフルオロアルキルカルボン酸もしくは塩、フルオロアルキルカルボン酸もしくは塩、パーフルオロアルキルスルホン酸もしくは塩、またはフルオロアルキルスルホン酸もしくは塩などのフルオロ界面活性剤を用いた。
【発明の概要】
【課題を解決するための手段】
【０００４】
本発明の一態様は、開始剤および分散剤を含む水性媒体中でテトラフルオロエチレンを重合させてフルオロポリマーの水性分散系を得る工程を含む、テトラフルオロエチレンのホモポリマーおよびコポリマーからなる群から選択されるフルオロポリマーの製造のための乳化重合法であって、前記分散剤が少なくとも１つのパーフルオロ脂肪族スルフィネートから本質的になる方法を提供する。
【発明を実施するための形態】
【０００５】
本発明は、フルオロポリマーを製造するための乳化重合法であって、前記フルオロポリマーが熱可塑性フルオロポリマーまたはフルオロエラストマーのどちらかである方法を指向する。「熱可塑性フルオロポリマー」とは、結晶性または半結晶性のフルオロポリマーを意味する。「フルオロエラストマー」とは、非晶質のエラストメリックフルオロポリマーを意味する。フルオロポリマーは、部分フッ素化されていてもまたは過フッ素化されていてもよい。
【０００６】
本発明によって製造される熱可塑性フルオロポリマーは、テトラフルオロエチレンのホモポリマー（例えばポリテトラフルオロエチレン）または第２の（異なる）フロオロモノマー、炭化水素オレフィンまたは後者の組み合わせである２０重量％以下の少なくとも１つのコモノマーを含有するコポリマーであってもよい。かかるコポリマーには、ＴＨＶ、ＦＥＰおよびＰＦＡが含まれるが、それらに限定されない。
【０００７】
本発明の方法によって製造されるフルオロエラストマーは、フルオロエラストマーの重量を基準にして、１０〜７０重量パーセントのテトラフルオロエチレン（ＴＦＥ）の共重合単位を含有する。フルオロエラストマー中の残りの単位は、フルオロモノマー（例えばフッ素含有オレフィンもしくはフッ素含有ビニルエーテル）、炭化水素オレフィンおよびそれらの混合物からなる群から選択される１つ以上の追加の共重合モノマー（すなわち、コモノマー）からなる。
【０００８】
本発明によれば、テトラフルオロエチレンと共重合可能なフッ素含有オレフィンには、フッ化ビニリデン、ヘキサフルオロプロピレン（ＨＦＰ）、１，２，３，３，３−ペンタフルオロプロペン（１−ＨＰＦＰ）、１，１，３，３，３−ペンタフルオロプロペン（２−ＨＰＦＰ）、クロロトリフルオロエチレン（ＣＴＦＥ）およびフッ化ビニルが含まれるが、それらに限定されない。
【０００９】
本発明に用いられてもよいフッ素含有ビニルエーテルには、パーフルオロ（アルキルビニル）エーテルが含まれるが、それらに限定されない。モノマーとしての使用に好適なパーフルオロ（アルキルビニル）エーテル（ＰＡＶＥ）には、式
ＣＦ2＝ＣＦＯ（Ｒf'Ｏ）n（Ｒf''Ｏ）mＲf    （Ｉ）
（式中、Ｒf'およびＲf''は、２〜６個の炭素原子の異なる線状もしくは分岐のパーフルオロアルキレン基であり、ｍおよびｎは独立して０〜１０であり、Ｒfは、１〜６個の炭素原子のパーフルオロアルキル基である）
のものが含まれる。
【００１０】
好ましいクラスのパーフルオロ（アルキルビニル）エーテルには、式
ＣＦ2＝ＣＦＯ（ＣＦ2ＣＦＸＯ）nＲf  （ＩＩ）
（式中、ＸはＦまたはＣＦ3であり、ｎは０〜５であり、そしてＲfは１〜６個の炭素原子のパーフルオロアルキル基である）
の組成物を含む。
【００１１】
最も好ましいクラスのパーフルオロ（アルキルビニル）エーテルには、ｎが０または１であり、そしてＲfが１〜３個の炭素原子を含有するそれらのエーテルが含まれる。かかる過フッ素化エーテルの例には、パーフルオロ（メチルビニル）エーテル（ＰＭＶＥ）およびパーフルオロ（プロピルビニル）エーテル（ＰＰＶＥ）が挙げられる。他の有用なモノマーには、式
ＣＦ2＝ＣＦＯ［（ＣＦ2）mＣＦ2ＣＦＺＯ］nＲf  （ＩＩＩ）
（式中、Ｒfは、１〜６個の炭素原子を有するパーフルオロアルキル基であり、ｍ＝０または１、ｎ＝０〜５、そしてＺ＝ＦまたはＣＦ3である）
の化合物が含まれる。このクラスの好ましいメンバーは、式中ＲfがＣ3Ｆ7であり、ｍ＝０、そしてｎ＝１であるものである。
【００１２】
追加のパーフルオロ（アルキルビニル）エーテルモノマーには、式
ＣＦ2＝ＣＦＯ［（ＣＦ2ＣＦ｛ＣＦ3｝Ｏ）n（ＣＦ2ＣＦ2ＣＦ2Ｏ）m（ＣＦ2）p］ＣxＦ2x+1  （ＩＶ）
（式中、ｍおよびｎは独立して＝０〜１０、ｐ＝０〜３、そしてｘ＝１〜５である）
の化合物が含まれる。このクラスの好ましいメンバーには、式中ｎ＝０〜１、ｍ＝０〜１、そしてｘ＝１である化合物が含まれる。
【００１３】
有用なパーフルオロ（アルキルビニルエーテル）の他の例には、
ＣＦ2＝ＣＦＯＣＦ2ＣＦ（ＣＦ3）Ｏ（ＣＦ2Ｏ）mＣnＦ2n+1  （Ｖ）
（式中、ｎ＝１〜５、ｍ＝１〜３、そして式中、好ましくは、ｎ＝１である）
が挙げられる。
【００１４】
ＰＡＶＥの共重合単位が本発明の方法によって製造されるフルオロエラストマー中に存在する場合、ＰＡＶＥ含有率は一般に、フルオロエラストマーの総重量を基準にして、２５〜７５重量パーセントの範囲である。パーフルオロ（メチルビニル）エーテルが使用される場合、フルオロエラストマーは好ましくは、３０〜６０重量％共重合ＰＭＶＥ単位を含有する。
【００１５】
本発明の方法によって製造されるフルオロポリマーに有用な炭化水素オレフィンには、エチレンおよびプロピレンが含まれるが、それらに限定されない。炭化水素オレフィンの共重合単位が本発明の方法によって製造されるフルオロエラストマー中に存在する場合、炭化水素オレフィン含有率は、共重合モノマーの合計重量を基準にして一般に４〜３０重量パーセントである。
【００１６】
本発明の方法によって製造されるフルオロエラストマーはまた、任意選択的に、１つ以上の硬化部位モノマーの単位を含んでもよい。好適な硬化部位モノマーの例には、ｉ）臭素含有オレフィン、ｉｉ）ヨウ素含有オレフィン、ｉｉｉ）臭素含有ビニルエーテル、ｉｖ）ヨウ素含有ビニルエーテル、ｖ）ニトリル基を有するフッ素含有オレフィン、ｖｉ）ニトリル基を有するフッ素含有ビニルエーテル、ｖｉｉ）１，１，３，３，３−ペンタフルオロプロペン（２−ＨＰＦＰ）、ｖｉｉｉ）パーフルオロ（２−フェノキシプロピルビニル）エーテル、およびｉｘ）非共役ジエンが挙げられるが、それらに限定されない。
【００１７】
臭素化硬化部位モノマーは、他のハロゲン、好ましくはフッ素を含有してもよい。臭素化オレフィン硬化部位モノマーの例は、ＣＦ2＝ＣＦＯＣＦ2ＣＦ2ＣＦ2ＯＣＦ2ＣＦ2Ｂｒ、ブロモトリフルオロエチレン、４−ブロモ−３，３，４，４−テトラフルオロブテン−１（ＢＴＦＢ）、ならびに臭化ビニル，１−ブロモ−２，２−ジフルオロエチレン、臭化パーフルオロアリル、４−ブロモ−１，１，２−トリフルオロブテン−１、４−ブロモ−１，１，３，３，４，４−ヘキサフルオロブテン、４−ブロモ−３−クロロ−１，１，３，４，４−ペンタフルオロブテン、６−ブロモ−５，５，６，６−テトラフルオロヘキセン、４−ブロモパーフルオロブテン−１および臭化３，３−ジフルオロアリルなどの他のものである。本発明で有用な臭素化ビニルエーテル硬化部位モノマーには、２−ブロモ−パーフルオロエチルパーフルオロビニルエーテルおよびＣＦ2ＢｒＣＦ2Ｏ−ＣＦ＝ＣＦ2などのクラスＣＦ2Ｂｒ−Ｒf−Ｏ−ＣＦ＝ＣＦ2（Ｒfはパーフルオロアルキレン基である）のフッ素化化合物、ならびにＣＨ3ＯＣＦ＝ＣＦＢｒまたはＣＦ3ＣＨ2ＯＣＦ＝ＣＦＢｒなどのグラスＲＯＣＦ＝ＣＦＢｒまたはＲＯＣＢｒ＝ＣＦ2（式中、Ｒは低級アルキル基またはフルオロアルキル基である）のフルオロビニルエーテルが含まれる。
【００１８】
好適なヨウ化硬化部位モノマーには、式：ＣＨＲ＝ＣＨ−Ｚ−ＣＨ2ＣＨＲ−Ｉ（式中、Ｒは−Ｈまたは−ＣＨ3であり、Ｚは線状もしくは分岐の、任意選択的に１つまたは複数のエーテル酸素原子を含有するＣ1〜Ｃ18の（パー）フルオロアルキレン基、または米国特許第５，６７４，９５９号明細書に開示されているような（パー）フルオロポリオキシアルキレン基である）のヨウ化オレフィンが含まれる。有用なヨウ化硬化部位モノマーの他の例は、米国特許第５，７１７，０３６号明細書に開示されているように、式：Ｉ（ＣＨ2ＣＦ2ＣＦ2）nＯＣＦ＝ＣＦ2およびＩＣＨ2ＣＦ2Ｏ［ＣＦ（ＣＦ3）ＣＦ2Ｏ］nＣＦ＝ＣＦ2など（式中、ｎ＝１〜３である）の不飽和エーテルである。加えて、ヨードエチレン、４−ヨード−３，３，４，４−テトラフルオロブテン−１（ＩＴＦＢ）、３−クロロ−４−ヨード−３，４，４−トリフルオロブテン、２−ヨード−１，１，２，２−テトラフルオロ−１−（ビニルオキシ）エタン、２−ヨード−１−（パーフルオロビニルオキシ）−１，１，２，２−テトラフルオロエチレン、１，１，２，３，３，３−ヘキサフルオロ−２−ヨード−１−（パーフルオロビニルオキシ）プロパン、２−ヨードエチルビニルエーテル、３，３，４，５，５，５−ヘキサフルオロ−４−ヨードペンテン、およびヨードトリフルオロエチレンをはじめとする好適なヨウ化硬化部位モノマーが米国特許第４，６９４，０４５号明細書に開示されている。ヨウ化アリルおよび２−ヨード−パーフルオロエチルパーフルオロビニルエーテルもまた有用な硬化部位モノマーである。
【００１９】
有用なニトリル含有硬化部位モノマーには、下に示される式
ＣＦ2＝ＣＦ−Ｏ（ＣＦ2）n−ＣＮ  （ＶＩ）
（式中、ｎ＝２〜１２、好ましくは２〜６である）
ＣＦ2＝ＣＦ−Ｏ［ＣＦ2−ＣＦ（ＣＦ3）−Ｏ］n−ＣＦ2−ＣＦ（ＣＦ3）−ＣＮ  （ＶＩＩ）
（式中、ｎ＝０〜４、好ましくは０〜２である）
ＣＦ2＝ＣＦ−［ＯＣＦ2ＣＦ（ＣＦ3）］x−Ｏ−（ＣＦ2）n−ＣＮ  （ＶＩＩＩ）
（式中、ｘ＝１〜２、そしてｎ＝１〜４である）、および
ＣＦ2＝ＣＦ−Ｏ−（ＣＦ2）n−Ｏ−ＣＦ（ＣＦ3）ＣＮ  （ＩＸ）
（式中、ｎ＝２〜４である）
を有するものが含まれる。
【００２０】
式（ＶＩＩＩ）を有するものが好ましい。特に好ましい硬化部位モノマーは、ニトリル基とトリフルオロビニルエーテル基とを有する過フッ素化ポリエーテルである。最も好ましい硬化部位モノマーは、
ＣＦ2＝ＣＦＯＣＦ2ＣＦ（ＣＦ3）ＯＣＦ2ＣＦ2ＣＮ  （Ｘ）
すなわちパーフルオロ（８−シアノ−５−メチル−３，６−ジオキサ−１−オクテン）または８−ＣＮＶＥである。
【００２１】
非共役ジエン硬化部位モノマーの例には、１，４−ペンタジエン、１，５−ヘキサジエン、１，７−オクタジエン、３，３，４，４−テトラフルオロ−１，５−ヘキサジエン、ならびにカナダ国特許第２，０６７，８９１号明細書および欧州特許第０７８４０６４Ａ１号明細書に開示されているものなどの他のものが挙げられるが、それらに限定されない。好適なトリエンは８−メチル−４−エチリデン−１，７−オクタジエンである。
【００２２】
上にリストされた硬化部位モノマーのうちで、フルオロエラストマーが過酸化物で硬化させられる状況のための、好ましい化合物には、４−ブロモ−３，３，４，４−テトラフルオロブテン−１（ＢＴＦＢ）；４−ヨード−３，３，４，４−テトラフルオロブテン−１（ＩＴＦＢ）；ヨウ化アリル；ブロモトリフルオロエチレンおよび８−ＣＮＶＥなどのニトリル含有硬化部位モノマーが含まれる。フルオロエラストマーがポリオールで硬化させられるとき、２−ＨＰＦＰすなわちパーフルオロ（２−フェノキシプロピルビニル）エーテルが好ましい硬化部位モノマーである。フルオロエラストマーがテトラアミンで硬化させられるとき、ビス（アミノフェノール）またはビス（チオアミノフェノール）、ニトリル含有硬化部位モノマー（例えば８−ＣＮＶＥ）が好ましい硬化部位モノマーである。フルオロエラストマーがアンモニアまたは硬化温度でアンモニアを放出する化合物（例えば尿素）で硬化させられるとき、ニトリル含有硬化部位モノマー（例えば８−ＣＮＶＥ）が好ましい硬化部位モノマーである。
【００２３】
硬化部位モノマーの単位は、本発明の方法によって製造されるフルオロエラストマー中に存在するとき、典型的には０．０５〜１０重量％（フルオロエラストマーの総重量を基準にして）、好ましくは０．０５〜５重量％、最も好ましくは０．０５〜３重量％のレベルで存在する。
【００２４】
本発明の方法によって製造されてもよい具体的なフルオロエラストマーには、ｉ）フッ化ビニリデン、ヘキサフルオロプロピレンおよびテトラフルオロエチレン；ｉｉ）フッ化ビニリデン、ヘキサフルオロプロピレン、テトラフルオロエチレンおよび４−ブロモ−３，３，４，４−テトラフルオロブテン−１；ｉｉｉ）フッ化ビニリデン、ヘキサフルオロプロピレン、テトラフルオロエチレンおよび４−ヨード−３，３，４，４−テトラフルオロブテン−１；ｉｖ）フッ化ビニリデン、パーフルオロ（メチルビニル）エーテル、テトラフルオロエチレンおよび４−ブロモ−３，３，４，４−テトラフルオロブテン−１；ｖ）フッ化ビニリデン、パーフルオロ（メチルビニル）エーテル、テトラフルオロエチレンおよび４−ヨード−３，３，４，４−テトラフルオロブテン−１；ｖｉ）フッ化ビニリデン、パーフルオロ（メチルビニル）エーテル、テトラフルオロエチレンおよび１，１，３，３，３−ペンタフルオロプロペン；ｖｉｉ）テトラフルオロエチレン、パーフルオロ（メチルビニル）エーテルおよびエチレン；ｘｉｉｉ）テトラフルオロエチレン、パーフルオロ（メチルビニル）エーテル、エチレンおよび４−ブロモ−３，３，４，４−テトラフルオロブテン−１；ｉｘ）テトラフルオロエチレン、パーフルオロ（メチルビニル）エーテル、エチレンおよび４−ヨード−３，３，４，４−テトラフルオロブテン−１；ｘ）テトラフルオロエチレン、プロピレンおよびフッ化ビニリデン；ｘｉ）テトラフルオロエチレンおよびパーフルオロ（メチルビニル）エーテル；ｘｉｉ）テトラフルオロエチレン、パーフルオロ（メチルビニル）エーテルおよびパーフルオロ（８−シアノ−５−メチル−３，６−ジオキサ−１−オクテン）；ｘｉｉｉ）テトラフルオロエチレン、パーフルオロ（メチルビニル）エーテルおよび４−ブロモ−３，３，４，４−テトラフルオロブテン−１；ｘｉｖ）テトラフルオロエチレン、パーフルオロ（メチルビニル）エーテルおよび４−ヨード−３，３，４，４−テトラフルオロブテン−１；ならびにｘｖ）テトラフルオロエチレン、パーフルオロ（メチルビニル）エーテルおよびパーフルオロ（２−フェノキシプロピルビニル）エーテルの共重合単位を含むものが含まれるが、それらに限定されない。
【００２５】
さらに、ヨウ素含有末端基、臭素含有末端基またはそれらの混合物は任意選択的に、フルオロエラストマーの製造中の連鎖移動剤または分子量調整剤の使用の結果としてフルオロエラストマーポリマー鎖端の１つまたは両方に存在する可能性がある。用いられるとき、連鎖移動剤の量は０．００５〜５重量％、好ましくは０．０５〜３重量％の範囲のフルオロエラストマー中のヨウ素または臭素レベルをもたらすように計算される。
【００２６】
連鎖移動剤の例には、ポリマー分子の一端または両端に結合ヨウ素の組み込みをもたらすヨウ素含有化合物が挙げられる。ヨウ化メチレン；１，４−ジヨードパーフルオロ−ｎ−ブタン；および１，６−ジヨード−３，３，４，４，テトラフルオロヘキサンがかかる試剤を代表する。他のヨウ素化連鎖移動剤には、１，３−ジヨードパーフルオロプロパン；１，６−ジヨードパーフルオロヘキサン；１，３−ジヨード−２−クロロパーフルオロプロパン；１，２−ジ（ヨードジフルオロメチル）−パーフルオロシクロブタン；モノヨードパーフルオロエタン；モノヨードパーフルオロブタン；２−ヨード−１−ヒドロパーフルオロエタンなどが含まれる。欧州特許出願公開第０８６８４４７Ａ１号明細書に開示されているシアノ−ヨウ素連鎖移動剤もまた含まれる。ジヨウ素化連鎖移動剤が特に好ましい。
【００２７】
臭素化連鎖移動剤の例には、１−ブロモ−２−ヨードパーフルオロエタン；１−ブロモ−３−ヨードパーフルオロプロパン；１−ヨード−２−ブロモ−１，１−ジフルオロエタンおよび米国特許第５，１５１，４９２号明細書に開示されているなどの他のものが挙げられる。
【００２８】
本発明の方法での使用に好適な他の連鎖移動剤には、米国特許第３，７０７，５２９号明細書に開示されているものが含まれる。かかる試剤の例には、イソプロパノール、マロン酸ジエチル、酢酸エチル、四塩化炭素、アセトンおよびドデシルメルカプタンが挙げられる。
【００２９】
硬化部位モノマーおよび連鎖移動剤は、ニートでまたは溶液として反応器に加えられてもよい。重合の開始近くに反応器中へ導入されることに加えて、連鎖移動剤量は、製造中のフルオロエラストマーの所望の組成、使用中の連鎖移動剤、および全反応時間に依存して、全重合反応期間の全体にわたって加えられてもよい。
【００３０】
本発明の乳化重合に用いられる分散剤は、１つ以上のパーフルオロ脂肪族スルフィネートからなる。本スルフィネートは、式Ｒf−ＳＯ2Ｍ（式中、Ｒfはパーフルオロアルキル基またはパーフルオロアルコキシ基である）を有する。本スルフィネートはまた、式Ｒf'−（ＳＯ2Ｍ）n（式中、Ｒf'は多価、好ましくは二価パーフルオロ基であり、ｎは２〜４の整数、好ましくは２である）を有してもよい。好ましくはパーフルオロ基はパーフルオロアルキレン基である。一般にＲfおよびＲf'は、１〜２０個の炭素原子、好ましくは４〜１０個の炭素原子を有する。Ｍは１の原子価を有するカチオン（例えばＨ+、Ｎａ+、Ｋ+、ＮＨ4+など）である。かかるフルオロ界面活性剤の具体的な例には、Ｃ4Ｆ9−ＳＯ2Ｎａ；Ｃ6Ｆ13−ＳＯ2Ｎａ；Ｃ8Ｆ17−ＳＯ2Ｎａ；Ｃ6Ｆ12−（ＳＯ2Ｎａ）2；およびＣ3Ｆ7−Ｏ−ＣＦ2ＣＦ2−ＳＯ2Ｎａが挙げられるが、それらに限定されない。
【００３１】
本分散剤は、パーフルオロ脂肪族スルフィネート以外のフルオロ界面活性剤を実質的に含まない。言い換えれば、本分散剤は、パーフルオロアルキルカルボン酸もしくは塩、フルオロアルキルカルボン酸もしくは塩、パーフルオロアルキルスルホン酸もしくは塩、およびフルオロアルキルスルホン酸もしくは塩などのフルオロ界面活性剤を実質的に含まない。「実質的に含まない」とは、パーフルオロ脂肪族スルフィネート以外の任意のフルオロ界面活性剤の、製造されるフルオロポリマーの総重量を基準にして、０．０５重量パーセント（重量％）未満、好ましくは０重量％を意味する。
【００３２】
水性乳化重合液に用いられるべきパーフルオロ脂肪族スルフィネート界面活性剤の量は、エマルジョン安定性および重合速度を泡発生と比較検討することによって決定される。余りにも少ない界面活性剤が使用される場合、過度の反応器汚染が起こるであろうし、反応速度が望ましくないほどに遅い可能性がある。余りにも多い界面活性剤が使用される場合、過度の泡が発生するであろう。本発明の乳化重合法では、用いられる界面活性剤の量は典型的には、製造されるフルオロポリマーの総重量を基準にして、０．０５〜３重量％である。重合されるモノマーのタイプはエマルジョン安定性に影響を及ぼす。前記量は、１００％未満の活性成分を含有する界面活性剤溶液の量をではなく、活性成分の量を基準にしている。
【００３３】
本発明の乳化重合法は連続、セミバッチ式またはバッチ式プロセスであってもよい。
【００３４】
本発明のセミバッチ式乳化重合プロセスでは、所望の組成のガス状モノマー混合物（初期モノマー装入物）が、水性媒体を含有する反応器中へ導入される。反応器は典型的には、蒸気空間が残るように、水性媒体で完全には満たされない。水性媒体は、上に議論されたタイプのパーフルオロ脂肪族フルオロ界面活性剤分散剤を含む。任意選択的に、水性媒体は、重合反応のｐＨを調節するためのリン酸塩または酢酸塩緩衝剤などの、ｐＨ緩衝剤を含有してもよい。緩衝剤の代わりに、ＮａＯＨなどの、塩基がｐＨを調節するために使用されてもよい。一般に、ｐＨは、製造中のフルオロエラストマーのタイプに依存して、１〜７（好ましくは３〜７）に調節される。あるいはまた、またはさらに、ｐＨ緩衝剤または塩基が、単独でまたは重合開始剤、任意の液体硬化部位モノマーもしくは任意の連鎖移動剤などの他の原料と組み合わせてのどちらかで、重合反応の全体にわたって様々な時間に反応器に加えられてもよい。また任意選択的に、初期の水性媒体は水溶性の無機過酸化物重合開始剤を含有してもよい。
【００３５】
初期のモノマー装入物は、ある量のＴＦＥと、コポリマーが製造される場合には、ＴＦＥとは異なる、１つ以上の追加のモノマーとを含有する。初期の装入物に含有されるモノマー混合物の量は、０．５〜１０ＭＰａの反応器圧力をもたらすように設定される。
【００３６】
モノマー混合物は水性媒体中に分散され、そして、任意選択的に、連鎖移動剤がまた、反応混合物が典型的には機械撹拌によってかき混ぜられながら、この時点で加えられてもよい。初期ガス状モノマー装入物において、各モノマーの相対的な量は、反応速度論によって決定され、共重合モノマー単位の所望の比を有するフルオロポリマーをもたらすように設定される（すなわち非常に遅く反応するモノマーは、製造されるフルオロポリマーの組成物中に望まれるより他のモノマーに対して高い量で存在しなければならない）。
【００３７】
セミバッチ式反応混合物の温度は２５℃〜１３０℃、好ましくは５０℃〜１００℃の範囲に維持される。重合は、開始剤が熱分解するか、還元剤と反応するかのいずれかを経て、生じたラジカルが分散されたモノマーと反応するときに開始する。
【００３８】
ガス状の主要なモノマーと任意選択の硬化部位モノマーとの追加量（追加フィード）は、調節された温度で一定の反応器圧力を維持するために、重合の間中調節された速度で加えられる。追加フィード中に含有されるモノマーの相対的な比は、生じるフルオロポリマー中の共重合モノマー単位の所望の比とおよそ同じものであるように設定される。このように、フルオロエラストマーの製造の場合には、追加フィードは、モノマー混合物の総重量を基準にして、１０〜７０重量パーセントのＴＦＥと合計９０〜３０重量パーセントの、ＴＦＥとは異なる１つ以上の追加のモノマーとを含有する。連鎖移動剤はまた、任意選択的に、重合のこの段階中の任意の時点で反応器中へ導入されてもよい。追加の分散剤および重合開始剤もまた、この段階中に反応器にフィードされてもよい。形成されるフルオロポリマーの量は、追加モノマーフィードの累積量におよそ等しい。当業者は、初期装入物の組成が正確には、選択された最終フルオロポリマー組成について必要とされるものではないので、または追加フィード中のモノマーの一部が、反応せずに、既に形成されたポリマー粒子中へ溶解する可能性があるので、追加フィード中のモノマーのモル比が、生じたフルオロポリマー中の所望の（すなわち選択された）共重合モノマー単位組成のそれと必ずしも正確に同じものではないことを認めるであろう。２〜３０時間の範囲の重合時間が典型的にはこのセミバッチ式重合プロセスで用いられる。
【００３９】
本発明の連続乳化重合プロセスは、以下のやり方においてセミバッチ式プロセスとは異なる。反応器は、蒸気空間が全くないように水性媒体で完全に満たされる。ガス状モノマーと、水溶性モノマー、連鎖移動剤、緩衝剤、塩基、重合開始剤、分散剤等々の他の原料の溶液とは、一定の速度で別個の流れで反応器にフィードされる。フィード速度は、反応器中の平均フルオロポリマー滞留時間が概して０．２〜４時間であるように調節される。短い滞留時間が反応性モノマーについて用いられるが、パーフルオロ（アルキルビニル）エーテルなどの低い反応性のモノマーはより多くの時間を必要とする。連続プロセス反応混合物の温度は、２５℃〜１３０℃、好ましくは７０℃〜１２０℃の範囲に維持される。
【００４０】
本発明の方法において、重合温度は２５℃〜１３０℃の範囲に維持される。温度が２５℃より下である場合、重合の速度が商業規模で効率的な反応にとって余りにも遅く、一方温度が１３０℃より上である場合、重合を維持するために必要とされる反応器圧力が実用的であるには余りにも高い。
【００４１】
重合圧力は、０．５〜１０ＭＰａ、好ましくは１〜６．２ＭＰａの範囲に調節される。セミバッチ式プロセスでは、所望の重合圧力は初期には、初期装入物中のガス状モノマーの量を調節することによって達成され、反応が開始した後は、圧力は追加ガス状モノマーフィードをコントロールすることによって調節される。連続プロセスでは、圧力は、分散系排出ラインでの背圧調整器を用いて調節される。重合圧力は、それが１ＭＰａより下である場合、重合反応系中のモノマー濃度が満足できる反応速度を得るには余りにも低いので、上記の範囲に設定される。加えて、分子量は十分には増加しない。圧力が１０ＭＰａより上である場合、必要とされる高圧装置のコストが非常に高い。
【００４２】
形成されるフルオロポリマーの量は、装入される追加フィードの量におよそ等しく、水性媒体の１００重量部当たり１０〜３０重量部のフルオロポリマーの範囲に、好ましくは２０〜２５重量部のフルオロポリマーの範囲にある。フルオロポリマーの形成度は、それが１０重量部未満である場合、生産性が望ましくもなく低く、一方それが３０重量部より上である場合、固形分が満足できる撹拌にとって余りにも高くなるので、上記の範囲に設定される。
【００４３】
本発明で重合を開始させるために使用されてもよい水溶性過酸化物には、例えば、過硫酸水素のアンモニウム、ナトリウムまたはカリウム塩が含まれる。レドックス型開始においては、亜硫酸ナトリウムなどの還元剤が過酸化物に加えて存在する。これらの水溶性過酸化物は、単独でまたは２つ以上のタイプの混合物として使用されてもよい。使用される量は、一般にポリマーの１００重量部当たり０．０１〜０．４重量部、好ましくは０．０５〜０．３重量部の範囲で選択される。重合中にフルオロポリマー鎖端の幾らかは、これらの過酸化物の分解によって発生した断片でキャップされる。
【００４４】
任意選択的に、フルオロポリマーゴムまたは小片は、分散系への凝固剤の添加によって本発明の方法によって製造されたフルオロポリマー分散系から単離されてもよい。当該技術分野で公知の任意の凝固剤が使用されてもよい。好ましくは、分散系に含有される界面活性剤と水溶性塩を形成する凝固剤が選ばれる。さもなければ、沈澱する界面活性剤塩が単離されるフルオロエラストマー中に同伴されることになり、その結果ビスフェノール型硬化剤でのフルオロエラストマーの硬化（すなわち架橋）を妨害する可能性がある。
【００４５】
一般的な凝固剤には、アルミニウム塩（例えば硫酸カリウムアルミニウム）、カルシウム塩（例えば硝酸カルシウム）またはマグネシウム塩（例えば硫酸マグネシウム）が含まれるが、それらに限定されない。かかる短鎖界面活性剤とのカルシウム、マグネシウム、または一価のカチオンの塩は水溶性であり、従ってフルオロエラストマーから容易に除去可能である。
【００４６】
本発明の方法によって製造されるフルオロポリマーは、シール、ワイヤコーティング、チューブ材料およびラミネートを含む多くの工業用途で有用である。
【実施例】
【００４７】
試験方法
ムーニー（Ｍｏｏｎｅｙ）粘度、ＭＬ（１＋１０）は、１分の予熱時間および１０分の回転子操作時間を用いて、１２１℃でＬ（大きい）タイプの回転子を使ってＡＳＴＭ  Ｄ１６４６に従って測定した。
【００４８】
固有粘度は、メチルエチルケトン溶媒中（１００ｍｌの溶媒中０．１ｇのポリマー）３０℃で測定した。
【００４９】
本発明は、以下の実施例によってさらに例示されるが、それらに限定されない。
【００５０】
本発明の乳化重合法での使用に好適なパーフルオロ脂肪族スルフィネートは、次の手順によって製造した。
【００５１】
パーフルオロオクチルスルフィネート［Ｃ8Ｆ17−ＳＯ2Ｎａ］の製造：
温度プローブ、機械撹拌機および冷却器を備えた１Ｌの３口フラスコを一晩にわたり窒素流れ下に放置した。フラスコに１−ヨードパーフルオロオクタン（１３６．５ｇ、０．２５モル）、引き続き重炭酸ナトリウム（２１ｇ、０．２５モル）を装入した。混合物を、脱酸素蒸留水（１００ｍＬ）を加える前に５分間撹拌した。機械撹拌機で撹拌しながら、亜ジチオン酸ナトリウム（５２．２５ｇ）を３０〜４０分の期間にわたってゆっくり加えた。混合物は発泡し、温度は約３２℃に上昇した。亜ジチオン酸ナトリウムすべての添加後に、アセトニトリル（７５ｍＬ）を導入した。泡形成および幾らかの発熱が再び観察された。反応混合物を周囲温度で一晩にわたり撹拌するに任せ、次に７５℃に追加の３時間加熱した。反応混合物を冷却し、濾過した。濾過した固体（約１３４グラム）をおよそ７００ｍＬのアセトンに溶解させた。幾つかのスクープのカーボンブラックを加え、溶液を数時間撹拌した。室温での濃縮（すなわちロータリーエバポレーターでの溶媒の除去）および濾過後に、約６９ｇの白色固体生成物を回収した。反応混合物からの濾液をさらに濃縮して約６２グラムの物質を得て、それをアセトンおよびカーボンブラックで同様に処理した。乾燥後に、追加の４１ｇの生成物を得た。全収率は約８６％であった。19Ｆ−ＮＭＲ（３７６．８９ＭＨｚ，アセトン−ｄ6）：−８２．１（ｍ，３Ｆ），−１２２．９（ｍ，６Ｆ），−１２３．６（ｓ，ｂｒ，４Ｆ），−１２７．１（ｓ，２Ｆ），−１３２．７（ｓ，２Ｆ）。
【００５２】
パーフルオロヘキシルスルフィネート［Ｃ6Ｆ13−ＳＯ2Ｎａ］の製造：
機械攪拌機、冷却器および温度プローブを備えた丸底フラスコに、窒素の流れ下に１−ヨードパーフルオロヘキサン（１００ｇ、０．２２モル）、重炭酸ナトリウム（１８．８ｇ、０．２２モル）、および脱酸素蒸留水（９３ｍＬ）を加えた。撹拌しながら、亜ジチオン酸ナトリウム（４６．１ｇ、０．２６モル）をゆっくり加えた。反応混合物は発泡し、発熱し、それは温度を約３２℃に上昇させた。反応液は黄色がかった色になり始めた。亜ジチオン酸ナトリウムすべての添加後に、アセトニトリル（７２ｍＬ）を次に加えた。反応混合物を７０℃〜７５℃に４〜５時間加熱し、反応混合物はより深い黄色に変わった。冷却後に、反応混合物を濾過し、集めた固体を酢酸エチルに溶解させた。有機溶液を分液漏斗で分離し、脱酸素水で２回洗浄した。溶液をロータリーエバポレーターで濃縮し、高真空下にさらに乾燥させた。所望の生成物を白色固体として得た（８３グラム、９１．２％収率）。19Ｆ−ＮＭＲ（３７６．８９ＭＨｚ，アセトン−ｄ6）：−８２．２（ｍ，３Ｆ），−１２３．２（ｍ，２Ｆ），−１２３．７（ｍ，２Ｆ），−１２４．０（ｍ，２Ｆ），−１２７．２（ｓ，２Ｆ），−１３２．６（ｓ，２Ｆ）。
【００５３】
他のパーフルオロアルキルおよびパーフルオロアルコキシスルフィネートを類似の手順によって製造した。
【００５４】
パーフルオロブチルスルフィネート［Ｃ4Ｆ9−ＳＯ2Ｎａ］：
19Ｆ−ＮＭＲ（３７６．８９ＭＨｚ，アセトン−ｄ6）：−８２．５（ｍ，３Ｆ），−１２４．５（ｍ，２Ｆ），−１２７．５（ｍ，２Ｆ），−１３１．４（ｓ，ｂｒ，２Ｆ）。
【００５５】
１，６−パーフルオロヘキシルジスルフィネート［Ｃ6Ｆ12−（ＳＯ2Ｎａ）2］：
19Ｆ−ＮＭＲ（３７６．８９ＭＨｚ，Ｄ2Ｏ）：−１２２．５（ｍ，４Ｆ），−１２２．８（ｍ，４Ｆ），−１３０．３（ｍ，４Ｆ）。
【００５６】
３−オキサ−パーフルオロヘキシルスルフィネート［Ｃ3Ｆ7−Ｏ−ＣＦ2ＣＦ2−ＳＯ2Ｎａ］：
19Ｆ−ＮＭＲ（３７６．８９ＭＨｚ，アセトン−ｄ6）：−８３．５（ｍ，３Ｆ），−８３．８〜−８５．３（ｍ，４Ｆ），−１３１．１（ｓ，ｂｒ，２Ｆ），−１３５．７（ｓ，ｂｒ，２Ｆ）。
【００５７】
実施例１
１リットルの反応器に脱酸素蒸留水（４５０ｍＬ）、リン酸水素二ナトリウム七水和物（２．０ｇ）、過硫酸アンモニウム（０．４ｇ）、およびパーフルオロオクチルスルフィネート（４．５ｇ）を装入した。反応器を密閉し、冷却し、排気し、次にテトラフルオロエチレン（ＴＦＥ、４５ｇ）とパーフルオロ（メチルビニルエーテル）（ＰＭＶＥ、４０ｇ）とを反応器中へ移した。重合反応を９００ｒｐｍのかき混ぜ速度で７０℃で８時間進行させた。反応物を冷却し、得られたラテックスを飽和硫酸マグネシウム水溶液で凝固させた。沈澱したポリマーを濾過によって集めた。ポリマーを温水で数回洗浄し、真空オーブン中８０℃で２４時間乾燥させた。白色ポリマー（７２ｇ）を得た。このポリマーは、ヘキサフルオロベンゼン溶媒中３０℃で19Ｆ  ＮＭＲ分光分析法によって測定した際にＴＦＥ／ＰＭＶＥ＝６６．１／３３．９（モル％）の組成を有した。ポリマーは、ＤＳＣ（二次加熱曲線）によって測定した際に−６．８℃でのＴｇを有した。
【００５８】
実施例２
１リットルの反応器に脱酸素蒸留水（４５０ｍＬ）、リン酸水素二ナトリウム七水和物（２．０ｇ）、過硫酸アンモニウム（０．４ｇ）、およびパーフルオロヘキシルスルフィネート（４．２ｇ）を装入した。反応器を密閉し、冷却し、排気し、次にテトラフルオロエチレン（ＴＦＥ、４５ｇ）とパーフルオロ（メチルビニルエーテル）（ＰＭＶＥ、４０ｇ）とを反応器中へ移した。重合反応を９００ｒｐｍのかき混ぜ速度で７０℃で８時間進行させた。反応物を冷却し、得られたラテックスの約半分を飽和硫酸マグネシウム水溶液で凝固させた。沈澱したポリマーを濾過によって集めた。ポリマーを温水で数回洗浄し、真空オーブン中８０℃で２４時間乾燥させた。白色ポリマー（２８．６グラム）を得た。このポリマーは、ヘキサフルオロベンゼン溶媒中３０℃で19Ｆ  ＮＭＲ分光分析法によって測定した際にＴＦＥ／ＰＭＶＥ＝６４．５／３３．５（モル％）の組成を有した。ポリマーは、ＤＳＣ（二次加熱曲線）によって測定した際に−８．５℃でのＴｇを有した。
【００５９】
実施例３
３７．０ｇのパーフルオロヘキシルフルフィン酸ナトリウム、１８．５ｇのリン酸二ナトリウム七水和物および２４，９０７ｇの脱イオン脱酸素水の溶液を４０リットルの反応器に装入した。この溶液を８０℃に加熱した。微量の酸素の除去後に、反応器を４．１重量パーセント（重量％）フッ化ビニリデンと、８６．０重量％ヘキサフルオロプロペンと、９．９重量％テトラフルオロエチレンとの２１３９グラムの混合物で加圧した。加圧の終わりに、反応器圧力は２．０ＭＰａであった。反応器に１重量％過硫酸アンモニウムと５重量％リン酸二ナトリウム七水和物との５０．０ｍｌの開始剤溶液を装入して重合を開始した。反応器圧力が降下するので、３５．０重量％フッ化ビニリデンと、３７．１重量％ヘキサフルオロプロペンと、２７．９重量％テトラフルオロエチレンとの混合物を反応器にフィードして２．０ＭＰａ圧力を維持した。追加の開始剤溶液を、重合速度を維持するために加えた。計１７０ｍｌの開始剤溶液および１６．２時間に対応して、計８３３３ｇの追加モノマーをフィードした後、モノマーおよび開始剤フィードを止めた。反応器を冷却し、反応器中の圧力は大気圧に下がった。生じたフルオロエラストマーラテックスは、２４．３重量％固体の固形分と、２．９５のｐＨと、ＢＩ−９０００  Ｐａｒｔｉｃｌｅ  Ｓｉｚｉｎｇ、Ｂｒｏｏｋｈａｖｅｎ  Ｉｎｓｔｒｕｍｅｎｔｓ  Ｃｏｒｐｏｒａｔｉｏｎによって測定される、３５５ｎｍの平均粒径とを有した。ラテックスを硫酸アルミニウム溶液で凝固させ、脱イオン水で洗浄し、乾燥させた。
【００６０】
実施例４
３７．０ｇのパーフルオロヘキシルスルフィン酸ナトリウム、１８．５ｇのリン酸二ナトリウム七水和物および２４，９０７ｇの脱イオン脱酸素水の溶液を４０リットルの反応器に装入した。この溶液を８０℃に加熱した。微量の酸素の除去後に、反応器を４．１重量％フッ化ビニリデン（ＶＦ2）と、８５．９重量％ヘキサフルオロプロペン（ＨＦＰ）と、１０．０重量％テトラフルオロエチレン（ＴＦＥ）との２１２１グラムの混合物で加圧した。加圧の終わりに、反応器圧力は２．０ＭＰａであった。反応器に１重量％過硫酸アンモニウムと５重量％リン酸二ナトリウム七水和物との５０．０ｍｌの開始剤溶液を装入して重合を開始した。反応器圧力が降下するので、３５．０重量％フッ化ビニリデンと、３７．１重量％ヘキサフルオロプロペンと、２７．９重量％テトラフルオロエチレンとの混合物を反応器にフィードして２．０ＭＰａ圧力を維持した。４５ｇのこのモノマー混合物をフィードした後、３７．２９モルパーセント（モル％）１，４−ジヨードパーフルオロブタンと、４６．３８モル％１，６−ジヨードパーフルオロヘキサンと、１１．９８モル％１，８−ジヨードパーフルオロオクタンと、３．７６モル％１，１０−ジヨードパーフルオロデカンとの２５．０ｇの混合物を反応器に装入した。追加の開始剤溶液を、重合速度を維持するために加えた。３７００ｇのモノマー混合物を加えた後、４−ヨード−３，３，４，４−テトラフルオロブテン−１（ＩＴＦＢ）を、１０００ｇのモノマー当たり５．０ｇのＩＴＦＢのフィード速度で反応器に導入した。計３５０ｍｌの開始剤溶液、２０．４ｇのＩＴＦＢおよび１６．２時間に対応して、計８３３３ｇの追加主要モノマーをフィードした後、モノマーおよび開始剤フィードを止めた。反応器を冷却し、反応器中の圧力は大気圧に下がった。生じたフルオロエラストマーラテックスは、２４．４重量％固体の固形分と、３．１２のｐＨと、ＢＩ−９０００  Ｐａｒｔｉｃｌｅ  Ｓｉｚｉｎｇ、Ｂｒｏｏｋｈａｖｅｎ  Ｉｎｓｔｒｕｍｅｎｔｓ  Ｃｏｒｐｏｒａｔｉｏｎによって測定される、３３９ｎｍの平均粒径とを有した。ラテックスを硫酸アルミニウム溶液で凝固させ、脱イオン水で洗浄し、乾燥させた。このフルオロエラストマーは、０．４０ｄｌ／ｇの固有粘度、３８のＭｏｏｎｅｙ粘度、１２１℃でのＭＬ（１＋１０）を有し、３４．３重量％ＶＦ2、３６．６重量％ＨＦＰ、２８．９重量％ＴＦＥおよび０．２４重量％Ｉを含有した。
【００６１】
実施例５
７４．１ｇのパーフルオロヘキシルスルフィン酸ナトリウム、１８．５ｇのリン酸二ナトリウム七水和物および２４，９０７ｇの脱イオン脱酸素水の溶液を４０リットルの反応器に装入した。この溶液を８０℃に加熱した。微量の酸素の除去後に、反応器を４．０重量％フッ化ビニリデンと、８６．０重量％ヘキサフルオロプロペンと、１０．０重量％テトラフルオロエチレンとの２１２５ｇの混合物で加圧した。加圧の終わりに、反応器圧力は２．０ＭＰａであった。反応器に１重量％過硫酸アンモニウムと５重量％リン酸二ナトリウム七水和物との５０．０ｍｌの開始剤溶液を装入して重合を開始した。反応器圧力が降下するので、３５．０重量％フッ化ビニリデンと、３７．１重量％ヘキサフルオロプロペンと、２７．９重量％テトラフルオロエチレンとの混合物を反応器にフィードして２．０ＭＰａ圧力を維持した。４５ｇのこのモノマー混合物をフィードした後、３７．２９モル％１，４−ジヨードパーフルオロブタンと、４６．３８モル％１，６−ジヨードパーフルオロヘキサンと、１１．９８モル％１，８−ジヨードパーフルオロオクタンと、３．７６モル％１，１０−ジヨードパーフルオロデカンとの２５．０ｇの混合物を反応器に装入した。追加の開始剤溶液を、重合速度を維持するために加えた。３７００ｇのモノマー混合物を加えた後、４−ヨード−３，３，４，４−テトラフルオロブテン−１（ＩＴＦＢ）を、１０００ｇのモノマー当たり５．０ｇのＩＴＦＢのフィード速度で反応器に導入した。計３５０ｍｌの開始剤溶液、２０．４ｇのＩＴＦＢおよび１５．４時間に対応して、計８３３３ｇの追加主要モノマーをフィードした後、モノマーおよび開始剤フィードを止めた。反応器を冷却し、反応器中の圧力は大気圧に下がった。生じたフルオロエラストマーラテックスは、２４．７重量％固体の固形分と、２．９７のｐＨと、ＢＩ−９０００  Ｐａｒｔｉｃｌｅ  Ｓｉｚｉｎｇ、Ｂｒｏｏｋｈａｖｅｎ  Ｉｎｓｔｒｕｍｅｎｔｓ  Ｃｏｒｐｏｒａｔｉｏｎによって測定される、３０２ｎｍの平均粒径とを有した。ラテックスを硫酸アルミニウム溶液で凝固させ、脱イオン水で洗浄し、乾燥させた。このフルオロエラストマーは、０．３９ｄｌ／ｇの固有粘度、３２のＭｏｏｎｅｙ粘度、１２１℃でのＭＬ（１＋１０）を有し、３３．７重量％ＶＦ2、３７．１重量％ＨＦＰ、２９．０重量％ＴＦＥおよび０．２４重量％Ｉを含有した。
【国際調査報告】
2011503299.tif 000002
2011503299.tif 000003